(57)【要約】モル％表示にて、ＳｉＯ２含有量が５５〜６８％、Ｂ２Ｏ３含有量が０〜５％、Ａｌ２Ｏ３含有量が１〜１４％、ＭｇＯ含有量が８〜２３％、ＣａＯ含有量が１〜１０％、Ｌｉ２Ｏ含有量が５〜１８％、Ｌｉ２Ｏ、Ｎａ２ＯおよびＫ２Ｏの合計含有量が５〜１８％、ＺｒＯ２、ＴｉＯ２、ＢａＯ、ＳｒＯおよび希土類酸化物の合計含有量が０〜５％、Ｌｉ２ＯとＭｇＯとの合計含有量が２０〜３２％、アルカリ金属酸化物とアルカリ土類金属酸化物との合計含有量に対するＬｉ２ＯとＭｇＯとの合計含有量のモル比が０．６０〜０．９５、アルカリ金属酸化物の合計含有量に対するＳｉＯ２含有量のモル比が３〜１３であり、ヤング率が８６ＧＰａ以上かつ比重が２．７５以下の非晶質ガラスである情報記録媒体基板用ガラスが提供される。【特許請求の範囲】
【請求項１】
モル％表示にて、
ＳｉＯ２含有量が５５〜６８％、
Ｂ２Ｏ３含有量が０〜５％、
Ａｌ２Ｏ３含有量が１〜１４％、
ＭｇＯ含有量が８〜２３％、
ＣａＯ含有量が１〜１０％、
Ｌｉ２Ｏ含有量が５〜１８％、
Ｌｉ２Ｏ、Ｎａ２ＯおよびＫ２Ｏの合計含有量が５〜１８％、
ＺｒＯ２、ＴｉＯ２、ＢａＯ、ＳｒＯおよび希土類酸化物の合計含有量が０〜５％、
Ｌｉ２ＯとＭｇＯとの合計含有量が２０〜３２％、
アルカリ金属酸化物とアルカリ土類金属酸化物との合計含有量に対するＬｉ２ＯとＭｇＯとの合計含有量のモル比｛（Ｌｉ２Ｏ＋ＭｇＯ）／（アルカリ金属酸化物＋アルカリ土類金属酸化物）｝が０．６０〜０．９５、
アルカリ金属酸化物の合計含有量に対するＳｉＯ２含有量のモル比（ＳｉＯ２／アルカリ金属酸化物）が３〜１３、
であり、
ヤング率が８６ＧＰａ以上かつ比重が２．７５以下の非晶質ガラスである情報記録媒体基板用ガラス。
【請求項２】
Ａｌ２Ｏ３とＺｒＯ２との合計含有量に対するＳｉＯ２とＣａＯとの合計含有量のモル比｛（ＳｉＯ２＋ＣａＯ）／（Ａｌ２Ｏ３＋ＺｒＯ２）｝が５．０〜２５．０の範囲である、請求項１に記載の情報記録媒体基板用ガラス。
【請求項３】
ＭｇＯとＣａＯとの合計含有量が１５〜３５％の範囲である、請求項１または２に記載の情報記録媒体基板用ガラス。
【請求項４】
ＣａＯ含有量に対するＭｇＯ含有量のモル比（ＭｇＯ／ＣａＯ）が１．０〜２０．０の範囲である、請求項１〜３のいずれか１項に記載の情報記録媒体基板用ガラス。
【請求項５】
アルカリ土類金属酸化物の合計含有量に対するＭｇＯ含有量のモル比（ＭｇＯ／アルカリ土類金属酸化物）が０．５以上である、請求項１〜４のいずれか１項に記載の情報記録媒体基板用ガラス。
【請求項６】
Ｌｉ２ＯおよびＮａ２Ｏとの合計含有量に対するＡｌ２Ｏ３含有量のモル比｛Ａｌ２Ｏ３／（Ｌｉ２Ｏ＋Ｎａ２Ｏ）｝が０．２５〜１．２５の範囲である、請求項１〜５のいずれか１項に記載の情報記録媒体基板用ガラス。
【請求項７】
ＴｉＯ２含有量が０〜５％の範囲である、請求項１〜６のいずれか１項に記載の情報記録媒体基板用ガラス。
【請求項８】
ＺｒＯ２含有量が０〜３モル％の範囲である、請求項１〜７のいずれか１項記載の情報記録媒体基板用ガラス。
【請求項９】
ＳｉＯ２含有量が５８〜６５モル％の範囲である、請求項１〜８のいずれか１項に記載の情報記録媒体基板用ガラス。
【請求項１０】
比弾性率が３３ＭＮｍ／ｋｇ以上である、請求項１〜９のいずれか１項に記載の情報記録媒体基板用ガラス。
【請求項１１】
請求項１〜１０のいずれか１項に記載の情報記録媒体基板用ガラスからなる情報記録媒体基板。
【請求項１２】
請求項１１に記載の情報記録媒体基板上に情報記録層を有する情報記録媒体。
【請求項１３】
モル％表示にて、
ＳｉＯ２含有量が５５〜６８％、
Ｂ２Ｏ３含有量が０〜５％、
Ａｌ２Ｏ３含有量が１〜１４％、
ＭｇＯ含有量が８〜２３％、
ＣａＯ含有量が１〜１０％、
Ｌｉ２Ｏ含有量が５〜１８％、
Ｌｉ２Ｏ、Ｎａ２ＯおよびＫ２Ｏの合計含有量が５〜１８％、
ＺｒＯ２、ＴｉＯ２、ＢａＯ、ＳｒＯおよび希土類酸化物の合計含有量が０〜５％、
Ｌｉ２ＯとＭｇＯとの合計含有量が２０〜３２％、
アルカリ金属酸化物とアルカリ土類金属酸化物との合計含有量に対するＬｉ２ＯとＭｇＯとの合計含有量のモル比｛（Ｌｉ２Ｏ＋ＭｇＯ）／（アルカリ金属酸化物＋アルカリ土類金属酸化物）｝が０．６０〜０．９５、
アルカリ金属酸化物の合計含有量に対するＳｉＯ２含有量のモル比（ＳｉＯ２／アルカリ金属酸化物）が３〜１３、
であり、
ヤング率が８６ＧＰａ以上かつ比重が２．７５以下の非晶質ガラスを含む記録再生装置用ガラススペーサ。
【発明の詳細な説明】
【技術分野】
【０００１】
本発明は、情報記録媒体基板用ガラス、情報記録媒体基板、情報記録媒体および記録再生装置用ガラススペーサに関する。
【背景技術】
【０００２】
ハードディスク等の情報記録媒体用の基板（情報記録媒体基板）としては、従来、アルミニウム合金製の基板（アルミニウム基板）が主に用いられていた。しかし、アルミニウム基板は、剛性は高いものの、変形しやすい、研磨後の基板表面の平滑性が十分ではない等の点が指摘されている。そのため近年、ガラス製の情報記録媒体基板が提案されている（例えば特許文献１参照）。【０００３】
【特許文献１】特開平１１−３０２０３１号公報
【発明の概要】
【０００４】
近年、情報記録媒体の薄型化および高密度記録化に伴い、ＨＤＤ（ハードディスクドライブ）等の記録再生装置内での情報記録媒体の反りおよびたわみを低減することが求められている。例えば、ＨＤＤは、磁気ディスクの中央部分をスピンドルモータのスピンドルおよびクランプで押さえて磁気ディスクを回転させる構造となっている。この回転中に磁気ディスクの反りやたわみが発生すると、情報の書き込みまたは読み出しを行う磁気ヘッドが磁気ディスク表面と接触しやすくなる。磁気ヘッドが磁気ディスク表面との接触により衝撃を受けると、ヘッドの損傷（ヘッドクラッシュ）が発生してしまう。反りおよびたわみを低減するためには、情報記録媒体基板用のガラスの剛性が高いこと、具体的にはヤング率が高いことが望ましい。
【０００５】
更に、情報記録媒体基板用のガラスは、低比重化することが望ましい。低比重化することにより情報記録媒体基板を軽量化することができるからである。基板の軽量化により、情報記録媒体の軽量化がなされ、例えばＨＤＤにおいては磁気ディスクの回転に要する電力を減少させ、ＨＤＤの消費電力を抑えることができる。
【０００６】
また、記録再生装置内での情報記録媒体表面上方における磁気ヘッドの浮上高さ（フライングハイト）は、低くするほど高密度記録化に有利である。しかし、情報記録媒体が表面平滑性に劣るものであると、磁気ヘッドが情報記録媒体表面に存在するフライングハイトよりも高い突起と接触して衝撃を受け、ヘッドクラッシュが発生してしまう。したがって、フライングハイトをより低くして更なる高密度記録化を進行させるためには、情報記録媒体の表面平滑性を高めることが望ましく、そのためには情報記録媒体基板の表面平滑性を高めることが望ましい。
一方、情報記録媒体基板の製造工程では、通常、基板に付着した異物を除去するために洗浄処理が行われる。しかし、基板を構成するガラスの化学的耐久性（例えば耐酸性および／または耐水性）が十分優れていないと、洗浄処理により表面粗れが生じてしまい、基板の表面平滑性が低下してしまう。そのため、情報記録媒体基板用のガラスには、優れた化学的耐久性を有することも望まれる。
【０００７】
本発明の一態様は、剛性が高く、比重が低く、かつ化学的耐久性に優れる情報記録媒体基板用ガラスを提供する。
【０００８】
本発明の一態様は、モル％表示にて、
ＳｉＯ２含有量が５５〜６８％、
Ｂ２Ｏ３含有量が０〜５％、
Ａｌ２Ｏ３含有量が１〜１４％、
ＭｇＯ含有量が８〜２３％、
ＣａＯ含有量が１〜１０％、
Ｌｉ２Ｏ含有量が５〜１８％、
Ｌｉ２Ｏ、Ｎａ２ＯおよびＫ２Ｏの合計含有量が５〜１８％、
ＺｒＯ２、ＴｉＯ２、ＢａＯ、ＳｒＯおよび希土類酸化物の合計含有量が０〜５％、
Ｌｉ２ＯとＭｇＯとの合計含有量が２０〜３２％、
アルカリ金属酸化物とアルカリ土類金属酸化物との合計含有量に対するＬｉ２ＯとＭｇＯとの合計含有量のモル比｛（Ｌｉ２Ｏ＋ＭｇＯ）／（アルカリ金属酸化物＋アルカリ土類金属酸化物）｝が０．６０〜０．９５、
アルカリ金属酸化物の合計含有量に対するＳｉＯ２含有量のモル比（ＳｉＯ２／アルカリ金属酸化物）が３〜１３、
であり、
ヤング率が８６ＧＰａ以上かつ比重が２．７５以下の非晶質ガラスである情報記録媒体基板用ガラス、
に関する。
【０００９】
上記情報記録媒体基板用ガラスは、上記ガラス組成を有することにより、ヤング率が８６ＧＰａ以上の高い剛性および２．７５以下の比重を兼ね備えることができ、かつ優れた化学的耐久性を示すことができる。
【００１０】
本発明の一態様によれば、高剛性および低比重を有し、かつ化学的耐久性に優れる情報記録媒体基板用ガラスを提供することができる。更に、一態様によれば、上記情報記録媒体基板用ガラスからなる情報記録媒体基板、およびこの基板を含む情報記録媒体を提供することができる。更に一態様によれば、記録再生装置用ガラススペーサを提供することができる。
【発明を実施するための形態】
【００１１】
［情報記録媒体基板用ガラス］
本発明の一態様は、上記ガラス組成を有し、ヤング率が８６ＧＰａ以上かつ比重が２．７５以下の非晶質ガラスである情報記録媒体基板用ガラス（以下、単に「ガラス」とも記載する。）に関する。
【００１２】
上記ガラスは、非晶質ガラスである。非晶質ガラスとは、結晶化ガラスとは異なり、結晶相を含まず、昇温によりガラス転移現象を示すガラスである。また、上記ガラスは、酸化物ガラスであることができる。酸化物ガラスとは、ガラスの主要ネットワーク形成成分が酸化物であるガラスである。
【００１３】
＜ガラス組成＞
本発明および本明細書では、ガラス組成を、酸化物基準のガラス組成で表示する。ここで「酸化物基準のガラス組成」とは、ガラス原料が熔融時にすべて分解されてガラス中で酸化物として存在するものとして換算することにより得られるガラス組成をいうものとする。また、特記しない限り、ガラス組成はモル基準（モル％、モル比）で表示するものとする。
本発明および本明細書におけるガラス組成は、例えばＩＣＰ−ＡＥＳ（Ｉｎｄｕｃｔｉｖｅｌｙ  Ｃｏｕｐｌｅｄ  Ｐｌａｓｍａ−Ａｔｏｍｉｃ  Ｅｍｉｓｓｉｏｎ  Ｓｐｅｃｔｒｏｍｅｔｒｙ）等の方法により求めることができる。定量分析は、ＩＣＰ−ＡＥＳを用い、各元素別に行われる。その後、分析値は酸化物表記に換算される。ＩＣＰ−ＡＥＳによる分析値は、例えば、分析値の±５％程度の測定誤差を含んでいることがある。したがって、分析値から換算された酸化物表記の値についても、同様に±５％程度の誤差を含んでいることがある。
また、本発明および本明細書において、構成成分の含有量が０％または含まない（含有しない）もしくは導入しないとは、この構成成分を実質的に含まないことを意味し、この構成成分の含有量が不純物レベル程度以下であることを指す。不純物レベル程度以下とは、例えば、０．０１％未満であることを意味する。
【００１４】
以下に、上記ガラスのガラス組成について説明する。
【００１５】
ＳｉＯ２は、ガラスのネットワーク形成成分であり、ガラス安定性を向上させる働きを有する。また、ＳｉＯ２は、化学的耐久性の向上に寄与する成分である。上記ガラスにおけるＳｉＯ２含有量は、ヤング率を高める観点から６８％以下であり、化学的耐久性を高める観点から５５％以上である。ＳｉＯ２含有量は、ヤング率の向上およびガラス安定性の観点から、６５％以下であることが好ましく、６４％以下であることがより好ましく、６３％以下であることが更に好ましく、６２％以下であることが一層好ましい。また、ＳｉＯ２含有量は、化学的耐久性の向上の観点から、５６％以上であることが好ましく、５７％以上であることがより好ましく、５８％以上であることが更に好ましく、５９％以上であることが一層好ましい。
【００１６】
Ｂ２Ｏ３もガラスのネットワーク形成成分であり、ガラスの比重を低下させることに寄与する成分であり、熔融性を向上させる成分でもある。Ｂ２Ｏ３は、熔融時に揮発しやすく、ガラス成分比率を不安定にしやすい。また、過剰導入により、化学的耐久性を低下させる傾向がある。以上の点から、上記ガラスにおけるＢ２Ｏ３含有量は、０〜５％とする。Ｂ２Ｏ３含有量は、３％以下であることが好ましく、２％以下であることがより好ましく、１％以下であることが更に好ましく、０．５％以下であることが一層好ましく、０．３％以下であることがより一層好ましい。
【００１７】
Ａｌ２Ｏ３もガラスのネットワーク形成成分であり、ガラスのヤング率を高める働きおよび化学的耐久性を向上させる働きを有する。ヤング率および化学的耐久性向上の観点から、上記ガラスにおけるＡｌ２Ｏ３含有量は、１％以上であり、３％以上であることが好ましく、５％以上であることがより好ましく、６％以上であることが更に好ましく、７％以上であることが一層好ましい。また、ガラスの熔解性および／または安定性の観点から、上記ガラスにおけるＡｌ２Ｏ３含有量は、１４％以下であり、１３％以下であることが好ましく、１２％以下であることがより好ましく、１１％以下であることが更に好ましい。
【００１８】
アルカリ土類金属酸化物とは、ＭｇＯ、ＣａＯ、ＳｒＯおよびＢａＯからなる群から選ばれる一種以上である。アルカリ土類金属酸化物の中で、ＭｇＯは、ガラスのヤング率を高める働き、ならびにガラスの熔融性および／または成形性を良化する働きを有する成分である。上記の働きを良好に得る観点から、上記ガラスはＭｇＯを必須成分として含み、ＭｇＯ含有量は、８％以上であり、１０％以上であることが好ましく、１１％以上であることがより好ましく、１２％以上であることが更に好ましく、１３％以上であることが一層好ましい。また、ガラス安定性の観点から、上記ガラスにおけるＭｇＯ含有量は２３％以下であり、２１％以下であることが好ましく、２０％以下であることがより好ましく、１９％以下であることが更に好ましく、１８％以下であることが一層好ましく、１７％以下であることがより一層好ましい。
【００１９】
ＣａＯも、ＭｇＯと同様に、ガラスのヤング率を高める働き、ならびにガラスの熔融性および／または安定性を良化する働きを有する。これらの働きを良好に得る観点から、上記ガラスにおけるＣａＯ含有量は、１％以上であり、２％以上であることが好ましく、３％以上であることがより好ましく、４％以上であることが更に好ましく、５％以上であることが一層好ましい。また、化学的耐久性の向上の観点から、上記ガラスにおけるＣａＯ含有量は、１０％以下であり、９％以下であることが好ましく、８％以下であることがより好ましく、７．５％以下であることが更に好ましい。
【００２０】
ＳｒＯは、ガラスの熔融性、成形性およびガラス安定性を良化する働きを有する。他方、ＳｒＯは、比重を大きくし、化学的耐久性の低下を招く成分である。以上の点を考慮し、上記ガラスにおけるＳｒＯ含有量は、０〜５％であることが好ましい。ＳｒＯ含有量のより好ましい範囲は、０〜３％、更に好ましい範囲は０〜２％、一層好ましい範囲は０〜１％であり、ＳｒＯを含有しないこと、即ちＳｒＯの含有量が０％であることが最も好ましい。
【００２１】
ＢａＯも、ガラスの熔融性、成形性およびガラス安定性を良化する働きを有する。他方、ＢａＯは、比重を大きくし、化学的耐久性の低下を招く成分である。以上の点を考慮し、上記ガラスにおけるＢａＯ含有量は、０〜５％であることが好ましい。ＢａＯ含有量のより好ましい範囲は０〜３％、更に好ましい範囲は０〜２％、一層好ましい範囲は０〜１％であり、ＢａＯを含有しないこと、即ちＢａＯ含有量が０％であることが最も好ましい。
【００２２】
上記ガラスにおけるアルカリ土類金属酸化物の合計含有量（ＭｇＯ＋ＣａＯ＋ＳｒＯ＋ＢａＯ）は、ガラスのヤング率の向上、ならびに熔融性および／または安定性の観点から、１５％以上であることが好ましく、１７％以上であることがより好ましく、１８％以上であることが更に好ましく、１９％以上であることが一層好ましい。また、ガラスの化学的耐久性をより一層向上させる観点から、上記ガラスにおけるアルカリ土類金属酸化物の合計含有量（ＭｇＯ＋ＣａＯ＋ＳｒＯ＋ＢａＯ）は、３０％以下であることが好ましく、２８％以下であることがより好ましく、２６％以下であることが更に好ましく、２５％以下であることが一層好ましい。
【００２３】
ＭｇＯはガラスのヤング率を高める働きを有し、かつ他のアルカリ土類金属酸化物と比べて比重の増大を抑えることに寄与する成分である。したがって、ＭｇＯは、ガラスの高ヤング率化および低比重化のために非常に有用な成分である。そのため、上記ガラスにおいて、アルカリ土類金属酸化物の合計含有量に対するＭｇＯの含有量のモル比｛ＭｇＯ／（ＭｇＯ＋ＣａＯ＋ＳｒＯ＋ＢａＯ）｝は、０．５以上であることが好ましい。上記モル比の下限については、０．５５以上であることがより好ましく、０．６０以上であることが更に好ましく、０．６５以上であることが一層好ましい。また、上記モル比の上限については、ガラスの安定化の観点から、０．９５以下であることが好ましく、０．９０以下であることがより好ましく、０．８５以下であることが更に好ましく、０．８０以下であることが一層好ましい。
【００２４】
上述のように、ＭｇＯとＣａＯは同様にガラスのヤング率を高める働きを有する。ヤング率の更なる向上の観点から、上記ガラスにおけるＭｇＯとＣａＯとの合計含有量（ＭｇＯ＋ＣａＯ）は、１５〜３５％であることが好ましい。上記合計量の下限については、ヤング率の更なる向上の観点から１７％以上であることが好ましく、１９％以上であることがより好ましく、２０％以上であることが更に好ましい。上記合計量の上限については、ガラスの安定性維持の観点から、３０％以下であることが好ましく、２６％以下であることがより好ましく、２５％以下であることが更に好ましい。
【００２５】
ＭｇＯは、ＣａＯよりもガラスのヤング率を高める働きが大きい。そのため、上記ガラスにおいて、ＭｇＯ含有量は、ＣａＯ含有量と同量以上とすることが好ましい。また、アルカリ土類金属酸化物は、ガラスに単一成分のみを添加するよりも、複数種添加することで混合アルカリ土類効果が生じ、ガラスの熔融性および／または安定性を向上させることができる。そこで、上記ガラスにおいて、ＣａＯ含有量に対するＭｇＯ含有量のモル比（ＭｇＯ／ＣａＯ）は、１．０〜２０．０であることが好ましい。上記モル比の下限については、ヤング率の更なる向上の観点から１．２５以上であることが好ましく、１．５０以上であることがより好ましく、１．７０以上であることが更に好ましい。上記モル比の上限については、ガラスの安定性維持の観点から、１０．０以下であることが好ましく、８．０以下であることがより好ましく、６．０以下であることが更に好ましく、５．０以下であることが一層好ましく、４．０以下であることがより一層好ましい。
【００２６】
アルカリ金属酸化物とは、アルカリ金属（Ｌｉ、Ｎａ、Ｋ、Ｒｂ、Ｃｓ、Ｆｒ）の酸化物であり、好ましくはＬｉ２Ｏ、Ｎａ２ＯおよびＫ２Ｏからなる群から選ばれる一種以上である。Ｌｉ２Ｏは、アルカリ金属酸化物の中でもガラスの熔融性および成形性を向上させる働きが強く、また、ヤング率を高めて情報記録媒体基板に好適な剛性を付与させるために好適な成分である。Ｌｉ２Ｏは、熱膨張係数を大きくする成分でもある。他方、Ｌｉ２Ｏは、ガラスの粘性を低下させる働きを有するので、過剰に導入すると液相温度における粘性が下がりガラスが不安定になる（失透しやすくなる）傾向がある。また、Ｌｉ２Ｏは、ガラス転移温度を低下させる成分でもある。以上の働きを考慮し、上記ガラスにおけるＬｉ２Ｏ含有量は、５〜１８％である。Ｌｉ２Ｏ含有量の下限については、６％以上であることが好ましく、７％以上であることがより好ましく、８％以上であることが更に好ましい。また、Ｌｉ２Ｏ含有量の上限については、１６％以下であることが好ましく、１４％以下であることがより好ましく、１３％以下であることが更に好ましく、１２％以下であることが一層好ましい。
【００２７】
Ｎａ２Ｏについて、ガラスのヤング率の向上および化学的耐久性（特に耐酸性）の向上の観点から、上記ガラスにおけるＮａ２Ｏ含有量は１０％以下であることが好ましい。また、ガラスを基板としたときに基板表面からのアルカリ溶出を抑制する観点からも、上記ガラスにおけるＮａ２Ｏ含有量は１０％以下であることが好ましい。基板表面からのアルカリ溶出を抑制できることは、基板上に形成される記録層等の膜の物性が基板から溶出し析出したアルカリの影響を受けることを防ぐことができるため好ましい。Ｎａ２Ｏは、ガラスの熔融性および成形性を向上させ、熱膨張係数を大きくする成分でもある。Ｎａ２Ｏ含有量の好ましい範囲は、０〜１０％である。Ｎａ２Ｏ含有量の上限については、８％以下であることがより好ましく、６％以下であることが更に好ましく、５％以下であることが一層好ましく、４％以下であることがより一層好ましく、含有しないこと（即ち含有量が０％）も好ましい。
【００２８】
Ｋ２Ｏについて、化学的耐久性の更なる向上およびアルカリ溶出抑制の観点から、上記ガラスにおけるＫ２Ｏ含有量は５％以下であることが好ましい。Ｋ２Ｏは、ガラスの熔融性および成形性を向上させる働きを有するとともに熱膨張係数を大きくする成分でもある。上記ガラスにおけるＫ２Ｏ含有量は、０〜５％であることが好ましく、０〜３％であることがより好ましく、０〜２％であることが更に好ましく、０〜１％であることが一層好ましく、Ｋ２Ｏを含有しないこと（即ち含有量が０％）が最も好ましい。
【００２９】
Ｌｉ２Ｏ、Ｎａ２ＯおよびＫ２Ｏは、上記のようにガラスの熔融性および成形性を向上させ、熱膨張係数を大きくする成分である。これら成分の働きを良好に得る観点から、上記ガラスにおけるＬｉ２Ｏ、Ｎａ２ＯおよびＫ２Ｏの含有量は、５％以上である。これら成分の働きをより良好に得る観点から、その合計含有量は、６％以上であることが好ましく、７％以上であることがより好ましく、８％以上であることが更に好ましい。一方、ガラスの耐熱性、アルカリ溶出の抑制および化学的耐久性の更なる向上の観点から、上記ガラスにおけるＬｉ２Ｏ、Ｎａ２ＯおよびＫ２Ｏの合計含有量（Ｌｉ２Ｏ＋Ｎａ２Ｏ＋Ｋ２Ｏ）は、１８％以下であり、１６．５％以下であることが好ましく、１５．５％以下であることがより好ましく、１５．０％以下であることが更に好ましい。
【００３０】
アルカリ金属酸化物およびアルカリ土類金属酸化物の中で、Ｌｉ２ＯおよびＭｇＯは、ガラスのヤング率を高めると共にガラスの安定性維持のために有用な成分である。そこで上記ガラスにおいて、Ｌｉ２ＯとＭｇＯとの合計含有量（Ｌｉ２Ｏ＋ＭｇＯ）は、２０〜３２％である。上記合計含有量が３２％以下であれば、液相温度の上昇によりガラスの安定性が低下することを抑制することができる。Ｌｉ２ＯとＭｇＯとの合計含有量（Ｌｉ２Ｏ＋ＭｇＯ）の下限は、２１％以上であることが好ましく、２２％以上であることがより好ましく、２２．５％以上であることが更に好ましい。上記合計含有量の上限は、３０％以下であることが好ましく、２８．５％以下であることがより好ましく、２７．５％以下であることが更に好ましい。
【００３１】
また、Ｌｉ２ＯおよびＭｇＯは、上述のようにアルカリ金属酸化物およびアルカリ土類金属酸化物の中でガラスのヤング率を高めると共にガラスの安定性維持のために有用な成分である。それ故、その作用を効率的に発揮させるために、上記ガラスにおいて、アルカリ金属酸化物とアルカリ土類金属酸化物との合計含有量に対するＬｉ２ＯとＭｇＯとの合計含有量のモル比｛（Ｌｉ２Ｏ＋ＭｇＯ）／（アルカリ金属酸化物＋アルカリ土類金属酸化物）｝は、０．６０〜０．９５である。上記モル比の下限は、ガラスのヤング率向上の観点から、０．６５以上であることが好ましく、０．７０以上であることがより好ましく、０．７２以上であることが更に好ましく、０．７４以上であることが一層好ましい。上記モル比の上限は、ガラスの熔融性および／または安定性を向上させる観点から、０．９０以下であることが好ましく、０．８５以下であることがより好ましく、０．８２以下であることが更に好ましく、０．８０以下であることが一層好ましい。
【００３２】
アルカリ金属酸化物の合計含有量に対するＳｉＯ２含有量のモル比（ＳｉＯ２／アルカリ金属酸化物）は、上記ガラスにおいて３〜１３である。上記モル比の上限は、ヤング率向上およびガラスの熔融性向上の観点から１３以下であり、１１以下であることが好ましく、１０以下であることがより好ましく、９以下であることが更に好ましく、８以下であることが一層好ましい。また、上記モル比の下限は、ガラスの化学的耐久性向上の観点から３以上であり、３．５以上であることが好ましく、４．０以上であることがより好ましく、４．２以上であることが更に好ましく、４．５以上であることが一層好ましい。
【００３３】
ＺｎＯは、熔融性を向上させると共に化学的耐久性を高める働きを有する。他方、ＺｎＯを過剰導入すると液相温度が上昇してガラスが不安定になりやすい。以上の点を考慮し、上記ガラスにおけるＺｎＯ含有量は、０〜１０％であることが好ましく、０〜５％であることがより好ましく、０〜３％であることが更に好ましく、０〜１％であることが一層好ましく、ＺｎＯを含有しなくても（即ち含有量が０％でも）よい。
【００３４】
ＺｒＯ２は、化学的耐久性を向上させる働きを有すると共に、ヤング率を高める働きも有する。ただし、過剰導入によりガラスの熔融性が低下して原料の熔けの残りが生じる場合がある。以上の点を考慮し、上記ガラスにおけるＺｒＯ２含有量は、０〜４％であることが好ましく、０〜３％であることがより好ましく、０〜２％であることが更に好ましく、０〜１％であることが一層好ましく、含有しなくても（即ち含有量が０％でも）よい。
【００３５】
上記のように、ＳｉＯ２とＡｌ２Ｏ３は、ガラスのネットワーク形成成分であり化学的耐久性を向上させる働きを有する。また、ＣａＯとＺｒＯ２は、ヤング率を高める働きをする点で共通する。本発明者らは、Ａｌ２Ｏ３とＺｒＯ２との合計含有量に対するＳｉＯ２とＣａＯとの合計含有量のモル比（ＳｉＯ２＋ＣａＯ）／（Ａｌ２Ｏ３＋ＺｒＯ２）を適切な範囲内とすることが、上記ガラスの安定性向上に寄与することを見出した。この点から、上記モル比は、５．０〜２５．０の範囲であることが好ましい。上記モル比の下限は、５．５以上であることがより好ましく、６．０以上であることが更に好ましく、６．５以上であることが一層好ましい。また、上記モル比の上限は、２０以下であることがより好ましく、１６以下であることが更に好ましく、１４以下であることが一層好ましく、１２以下であることがより一層好ましい。
【００３６】
ところで、ＨＤＤにおいて外部からの振動によって情報記録媒体（磁気ディスク）自体が振動する現象は、フラッタリングと呼ばれる。このフラッタリングは、磁気ヘッドと情報記録媒体表面とが衝突してヘッドクラッシュが発生する原因となってしまう。外部から振動が加わってフラッタリングが発生しても情報記録媒体自体の振動が早期に収まれば、ヘッドクラッシュの発生を抑制することができる。この点に関して、ガラスに関してフラッタリング特性と呼ばれる指標が知られている。フラッタリング特性ｄは、値が小さいほどフラッタリングが早期に収まることを意味する。フラッタリング特性ｄは、基板を構成するガラスのヤング率Ｅ、密度ρおよび横振動内部摩擦ξ（以下、単に「内部摩擦」という。）から、ｄ＝（ρ／Ｅ）×（１／ξ）により算出される。したがって、フラッタリング特性を小さくするためには、内部摩擦ξが大きいこと、すなわち、振動吸収によるエネルギーの減少が大きいことが望ましい。この点に関して、上記ガラスにおいて、Ｌｉ２ＯおよびＮａ２Ｏの合計含有量に対するＡｌ２Ｏ３含有量のモル比｛Ａｌ２Ｏ３／（Ｌｉ２Ｏ＋Ｎａ２Ｏ）｝が０．２５〜１．２５の範囲であることは、内部摩擦を大きくしてフラッタリング特性を小さくすることにより、フラッタリングによるヘッドクラッシュの発生を抑制するうえで好ましい。上記モル比は、フラッタリング特性を小さくする観点から、０．４以上であることが好ましく、０．６以上であることがより好ましい。また、同様の観点から、上記モル比は、１．２０以下であることが好ましく、１．１５以下であることがより好ましい。
【００３７】
ＴｉＯ２は、化学的耐久性およびガラス安定性を向上させると共に、ヤング率を高める働きを有する。ただし、ガラスの比重の上昇を招く成分である。したがって、上記ガラスにおけるＴｉＯ２含有量は、０〜５％であることが好ましく、０〜４％であることがより好ましく、０〜３％であることが更に好ましい。
【００３８】
希土類酸化物とは、希土類（Ｓｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ）の酸化物であり、好ましくはＬａ２Ｏ３、Ｙ２Ｏ３、Ｇｄ２Ｏ３およびＹｂ２Ｏ３からなる群から選ばれる一種以上である。希土類酸化物、ならびにＺｒＯ２、ＴｉＯ２、ＳｒＯおよびＢａＯは比重の増大を招く成分である。そのため、ガラスの低比重化の観点から、上記ガラスにおけるＺｒＯ２、ＴｉＯ２、ＳｒＯ、ＢａＯおよび希土類酸化物の合計含有量（ＺｒＯ２＋ＴｉＯ２＋ＳｒＯ＋ＢａＯ＋希土類酸化物）は、０〜５％である。上記合計含有量の上限は、４％以下であることが好ましく、３％以下であることがより好ましく、２％以下であることが更に好ましい。
【００３９】
Ｌａ２Ｏ３、Ｙ２Ｏ３、Ｇｄ２Ｏ３およびＹｂ２Ｏ３は、いずれも適量の導入によりガラスのヤング率を向上させることができる。他方、過剰に導入するとガラスの比重を増大させるため、上記ガラスにおけるＬａ２Ｏ３含有量、Ｙ２Ｏ３含有量、Ｇｄ２Ｏ３含有量およびＹｂ２Ｏ３含有量は、それぞれ、１％未満であることが好ましく、０．５％以下であることがより好ましく、０％でもよい。
希土類酸化物の合計含有量は、ヤング率の向上および低比重化の観点から、０〜３％未満であることが好ましく、より好ましくは０〜２％未満であり、更に好ましくは０〜１％未満であり、導入しないことが一層好ましい。
【００４０】
Ｎｂ２Ｏ５、ＷＯ３およびＴａ２Ｏ５は、いずれも適量の導入により、ガラスのヤング率を向上させることができる。他方、過剰導入によりガラスの比重を増大させると共に材料コストが高くなる。したがって、Ｎｂ２Ｏ５、ＷＯ３およびＴａ２Ｏ５の合計含有量は、１％未満であることが好ましく、０．５％以下であることがより好ましく、０％でもよい。
【００４１】
Ｐ２Ｏ５は、少量導入することができるが、過剰導入により化学的耐久性が低下する傾向があるため、上記ガラスにおけるＰ２Ｏ５の含有量は０〜２％であることが好ましい。Ｐ２Ｏ５の含有量は、０〜１％であることがより好ましく、Ｐ２Ｏ５を含有しないこと（即ちＰ２Ｏ５の含有量が０％）が更に好ましい。
【００４２】
上記ガラスは、清澄効果を得る観点から、Ｓｎ酸化物、Ｃｅ酸化物およびＳｂ酸化物からなる群から選ばれる少なくとも一種を含むことができる。
Ｓｎ酸化物を含有するガラスについては、Ｓｎ酸化物（例えば、ＳｎＯ２）の含有量は、清澄効果を得る観点から、０．０１％以上であることが好ましく、０．０５％以上であることがより好ましく、０．１０％以上であることが更に好ましく、０．１５％以上であることが一層好ましい。また、Ｓｎ酸化物の含有量は、１％未満であることが好ましく、０．８０％以下であることがより好ましい。一態様では、Ｓｎ酸化物含有量が０％であってもよい。
Ｃｅ酸化物を含有するガラスについては、Ｃｅ酸化物（例えば、ＣｅＯ２）の含有量は、清澄効果を得る観点から、０．０１％以上であることが好ましく、０．０５％以上であることがより好ましく、０．１０％以上であることが更に好ましい。また、Ｃｅ酸化物の含有量は、１％未満であることが好ましく、０．８０％以下であることがより好ましく、０．５０％以下であることが更に好ましく、０．３０％以下であることが一層好ましい。一態様では、Ｃｅ酸化物含有量が０％であってもよい。
Ｓｂ酸化物を含有するガラスについては、Ｓｂ酸化物（例えばＳｂ２Ｏ３）の含有量は、１％未満であることが好ましく、０．５％以下であることがより好ましい。一態様では、Ｓｂ酸化物含有量が０％であってもよい。
【００４３】
上記ガラスは、Ｆｅを、Ｆｅ２Ｏ３に換算して、０．５％以下程度含むことができる。Ｆｅの含有量は、Ｆｅ２Ｏ３に換算して、０．２％以下であることが好ましく、０．１％以下であることがより好ましく、０．０５％以下であることが更に好ましく、Ｆｅを含有しないことが一層好ましい。
また、上記ガラスは、Ｆｅと同様に、Ｃｒ、Ｍｎ、Ｆｅ、Ｃｕ、Ｎｉ等の遷移金属を０．５％以下程度含むことができる。これらの遷移金属の含有量は、酸化物に換算してそれぞれ０．２％以下であることが好ましく、０．１％以下であることがより好ましく、０．０５％以下であることが更に好ましく、含有しないことが一層好ましい。
【００４４】
Ｐｂ、Ｃｄ、Ａｓ等は環境に悪影響を与える物質なので、これらの導入は避けることが好ましい。
【００４５】
上記ガラスは、所定のガラス組成が得られるように、酸化物、炭酸塩、硝酸塩、硫酸塩、水酸化物等のガラス原料を秤量、調合し、十分混合して、熔融容器内で、例えば１４００〜１６００℃の範囲で加熱、熔解し、清澄、攪拌して十分泡切れがなされた均質化した熔融ガラスを成形することにより作製することができる。例えば、ガラス原料を熔解槽において１４００〜１５５０℃で加熱して熔解し、得られた熔融ガラスを清澄槽において昇温して１４５０〜１６００℃に保持した後、降温して１２００〜１４００℃でガラスを流出し成形することが好ましい。
【００４６】
＜ガラス特性＞
上記ガラスは、以上記載した組成調整を行うことにより、以下に記載する各種ガラス特性を有することができる。
【００４７】
（ヤング率）
先に記載した情報記録媒体の剛性向上に対する要求に対応するために、情報記録媒体基板用ガラスは、高い剛性を有することが望ましい。この点に関して、上記ガラスは、剛性の指標であるヤング率が８６Ｇ以上である。８６Ｇ以上のヤング率を示す高い剛性を有する情報記録媒体基板用ガラスによれば、記録再生装置内での基板変形を抑制することができるため、基板変形に伴う情報記録媒体の反りおよびたわみを抑制することができる。上記ガラスのヤング率は、８８ＧＰａ以上であることが好ましく、９０ＧＰａ以上であることがより好ましく、９２ＧＰａ以上であることが一層好ましく、９３ＧＰａ以上であることがより一層好ましい。ヤング率の上限は、例えば１２０ＧＰａ程度であるが、ヤング率が高いほど剛性が高く好ましいため特に限定されるものではない。
【００４８】
（比重）
上記ガラスの比重は２．７５以下であり、２．７２以下であることが好ましく、２．７０以下であることがより好ましく、２．６８以下であることが更に好ましく、２．６６以下であることが一層好ましい。情報記録媒体基板用ガラスの低比重化により、情報記録媒体基板を軽量化することができ、更には情報記録媒体の軽量化、これによりＨＤＤ等の記録再生装置の消費電力抑制が可能になる。比重の下限は、比重が低いほど好ましいため特に限定されるものではない。
【００４９】
（比弾性率）
比弾性率は、ガラスのヤング率を密度で除したものである。ここで密度とは、ガラスの比重に、ｇ／ｃｍ３という単位を付けた値と考えればよい。より変形しにくい基板を提供する観点から、上記ガラスの比弾性率は３３ＭＮｍ／ｋｇ以上であることが好ましく、３４ＭＮｍ／ｋｇ以上であることがより好ましく、３５ＭＮｍ／ｋｇ以上であることが更に好ましく、３６ＭＮｍ／ｋｇであることが一層好ましい。比弾性率の上限は、比弾性率が高いほど好ましいため特に限定されるものではない。
【００５０】
（化学的耐久性）
上記ガラスは、優れた化学的耐久性を示すことができる。化学的耐久性の評価方法としては、詳細を後述する耐酸性Ｄａおよび耐水性Ｄｗを挙げることができる。一態様では、耐酸性Ｄａは０．２０未満であることが好ましく、０．１０以下であることがより好ましく、０．０８以下であることが更に好ましく、０．０６以下であることが一層好ましい。また、一態様では、耐水性Ｄｗは、０．０５未満であることが好ましく、０．０４以下であることがより好ましく、０．０３以下であることが更に好ましい。ＤａおよびＤｗは、低いほど好ましいため下限は特に限定されるものではない。
【００５１】
（熱膨張係数）
情報記録媒体を組み込んだ記録再生装置、例えばＨＤＤ（ハードディスクドライブ）は、中央部分をスピンドルモータのスピンドルおよびクランプで押さえて情報記録媒体そのものを回転させる構造となっている。そのため、情報記録媒体基板とスピンドル部分を構成するスピンドル材料との熱膨張係数に大きな差があると、使用時に周囲の温度変化に対してスピンドルの熱膨張・熱収縮と情報記録媒体基板の熱膨張・熱収縮にずれが生じてしまい、結果として情報記録媒体が変形してしまう現象が生じる場合がある。このような現象の発生を抑制する観点からは、情報記録媒体基板用ガラスは適度な熱膨張係数を有することが望ましい。この点から、上記ガラスの１００〜３００℃における平均線膨張係数（以下、「α」とも記載する。）は５５×１０−７／℃〜１００×１０−７／℃の範囲であることが好ましく、６０×１０−７／℃〜９０×１０−７／℃の範囲であることがより好ましい。
【００５２】
（ガラス安定性）
上記ガラスは、一態様では、高いガラス安定性を示すことができる。ガラス安定性の評価方法としては、詳細を後述する１２５０℃保持テストおよび１２００℃保持テストを挙げることができる。１２５０℃保持テストにおいて評価結果Ａであることが好ましく、１２５０℃保持テストにおいて評価結果Ａであって、かつ１２００℃保持テストにおいて評価結果ＡまたはＢであることがより好ましく、両保持テストにおいて評価結果Ａであることが更に好ましい。ガラス安定性に関して、上記保持テストにおいて、より低い温度で評価結果が良好なほど、熔融状態で結晶が析出しにくいガラスであり、成形温度を下げて成形することができる。成形温度を下げるほど、発熱体、炉体、パイプ等の成形装置の構成部材の寿命を延ばすことができる。特に、プレス成形により基板ブランクを作製する場合には、成形温度は低いほど好ましい。また、成形温度を下げることができれば、ガラス粘度を上げて成形することができるため、揮発、脈理および成形泡の発生を抑制することができる。
【００５３】
（ガラス転移温度）
上記ガラスは、一態様では、ガラス転移温度（以下、「Ｔｇ」とも記載する。）が６２０℃以下であることができる。ガラスのＴｇが低いことは、ガラス製造設備の劣化を抑制するうえで望ましい。Ｔｇは、例えば６１５℃以下または６１０℃以下であることもできる。また、Ｔｇは、例えば５００℃以上であることができるが特に限定されるものではない。また一態様では、上記ガラスのＴｇは、６２０℃超（例えば６２５℃以上）であることもできる。Ｔｇが高いガラスは、例えば基板上への磁気記録層の成膜時に高温に晒されたとしても、高い平坦性を維持することができる。一態様では、Ｔｇは、例えば６３０℃以上、６４０℃以上または６５０℃以上であることもできる。また、一態様では、Ｔｇは、例えば７７０℃以下程度であることもできるが特に限定されるものではない。上記ガラスは、高温での成膜を要する磁性材料を含む磁気記録層を有する情報記録媒体の基板用ガラスに限定されるものではないため、Ｔｇが低いガラスであってもよい。
【００５４】
［情報記録媒体基板］
本発明の一態様にかかる情報記録媒体基板は、上記情報記録媒体基板用ガラスからなる。
【００５５】
情報記録媒体基板は、ガラス原料を加熱することにより熔融ガラスを調製し、この熔融ガラスをプレス成形法、ダウンドロー法またはフロート法のいずれかの方法により板状に成形し、得られた板状のガラスを加工する工程を経て製造することができる。例えば、プレス成形方法では、ガラス流出パイプから流出する熔融ガラスを所定体積に切断し、所要の熔融ガラス塊を得て、これをプレス成形型でプレス成形して薄肉円盤状の基板ブランクを作製する。次いで、得られた基板ブランクに中心孔を設けたり、内外周加工、両主表面にラッピング、ポリッシングを施す。次いで、洗浄工程（例えば酸洗浄および／またはアルカリ洗浄）を経て、ディスク状の基板を得ることができる。
【００５６】
上記情報記録媒体基板は、一態様では、表面および内部の組成が均質である。ここで、表面および内部の組成が均質とは、イオン交換が行われていない（即ち、イオン交換層を有さない）ことを意味する。イオン交換層を有さない情報記録媒体基板は、イオン交換処理を施していないため、製造コストを大幅に低減できる。
【００５７】
また、上記情報記録媒体基板は、一態様では、表面の一部または全部に、イオン交換層を有する。イオン交換層は圧縮応力を示すため、イオン交換層の有無は、主表面に対して垂直に基板を破断し、破断面においてバビネ法により応力プロファイルを得ることによって確認することができる。「主表面」とは、基板の磁気記録層が設けられる面または設けられている面である。こうした面は、情報記録媒体基板の表面のうち、最も面積の広い面であることから、主表面と呼ばれ、ディスク状の情報記録媒体の場合、ディスクの円形状の表面（中心孔がある場合は中心孔を除く。）に相当する。また、イオン交換層の有無は、基板表面からアルカリ金属イオンの深さ方向の濃度分布を測定する方法等によっても確認することができる。
【００５８】
イオン交換層は、高温下、基板表面にアルカリ塩を接触させ、このアルカリ塩中のアルカリ金属イオンと基板中のアルカリ金属イオンを交換させることにより形成することができる。イオン交換（「強化処理」、「化学強化」とも呼ばれる。）については、公知技術を適用することができ、一例として、ＷＯ２０１１／０１９０１０Ａ１の段落００６８〜００６９を参照できる。
【００５９】
上記情報記録媒体基板は、例えば厚みが１．５ｍｍ以下、好ましくは１．２ｍｍ以下、より好ましくは１ｍｍ以下であり、厚みの下限は好ましくは０．３ｍｍである。また、上記情報記録媒体基板は、好ましくは磁気記録媒体基板であり、より好ましくは中心孔を有するディスク形状である。
【００６０】
上記情報記録媒体基板は、非晶質ガラスからなる。結晶化ガラスによると、研磨等の加工後の基板表面に結晶粒子による凹凸の影響が現れ基板の表面平滑性が低下する傾向がある。これに対し、非晶質ガラスによれば、結晶化ガラスと比べて基板に加工したときに優れた表面平滑性を実現できる。
【００６１】
情報記録媒体基板の主表面の表面粗さ（Ｒａ）は、０．２５ｎｍ以下であることが好ましく、０．２０ｎｍ以下であることがより好ましく、０．１５ｎｍ以下であることが更に好ましい。
【００６２】
［情報記録媒体］
本発明の一態様は、上記情報記録媒体基板上に情報記録層を有する情報記録媒体に関する。
【００６３】
情報記録媒体の好ましい一態様は磁気記録媒体である。ディスク状の磁気記録媒体は、磁気ディスク、ハードディスク等と呼ばれ、デスクトップパソコン、サーバ用コンピュータ、ノート型パソコン、モバイル型パソコンなどの内部記憶装置（固定ディスクなど）、画像および／または音声を記録再生する携帯記録再生装置の内部記憶装置、車載オーディオの記録再生装置などに好適である。
【００６４】
情報記録媒体の構成および製造方法については、公知技術を採用できる。例えば磁気記録媒体は、一態様では、情報記録媒体基板の主表面上に、主表面に近いほうから順に、少なくとも付着層、下地層、磁性層（磁気記録層）、保護層、潤滑層が積層された構成になっている。例えば、情報記録媒体基板を、真空引きを行った成膜装置内に導入し、ＤＣ（Ｄｉｒｅｃｔ  Ｃｕｒｒｅｎｔ）マグネトロンスパッタリング法にてＡｒ雰囲気中で、情報記録媒体基板の主表面上に付着層から磁性層まで順次成膜する。成膜後、例えばＣＶＤ（Ｃｈｅｍｉｃａｌ  Ｖａｐｏｒ  Ｄｅｐｏｓｉｔｉｏｎ）法によりＣ２Ｈ４を用いて保護層を成膜し、同一チャンバ内で、表面に窒素を導入する窒化処理を行うことにより、磁気記録媒体を形成することができる。その後、例えばＰＦＰＥ（ポリフルオロポリエーテル）をディップコート法により保護層上に塗布することにより、潤滑層を形成することができる。
【００６５】
ところで近年、磁気ヘッドへＤＦＨ（Ｄｙｎａｍｉｃ  Ｆｌｙｉｎｇ  Ｈｅｉｇｈｔ）機構を搭載させることにより、磁気ヘッドの記録再生素子部と情報記録媒体表面との間隙の大幅な狭小化（低フライングハイト化）を達成し、更なる高記録密度化を図ることが行われている。ＤＦＨ機構とは、磁気ヘッドの記録再生素子部の近傍に極小のヒーター等の加熱部を設けて、素子部周辺のみを媒体表面方向に向けて突き出す機能である。こうすることで、磁気ヘッドと媒体の磁気記録層との距離（フライングハイト）が近づくため、より小さい磁性粒子の信号も拾うことができるようになり、更なる高記録密度化を達成することが可能となる。しかしその一方で、磁気ヘッドの素子部と媒体表面との間隙（フライングハイト）が極めて小さくなる。表面平滑性に劣る情報記録媒体表面に磁気ヘッドを近接させると、磁気ヘッドが情報記録媒体表面に接触してヘッドクラッシュが発生するおそれがあるため、接触を防ぐためにフライングハイトをある程度確保せざるを得ない。以上の点から、情報記録媒体の表面平滑性を高めるべく、情報記録媒体基板の表面平滑性を高めることが望ましい。この点に関して、化学的耐久性に優れるガラスは、洗浄処理後による表面平滑性の低下が少ないため好ましい。かかるガラスからなる基板を備えた情報記録媒体は、フライングハイトが極狭小化されたＤＦＨ機構を搭載した記録再生装置にも好適である。
【００６６】
上記情報記録媒体基板（例えば磁気ディスク基板）、情報記録媒体（例えば磁気ディスク）とも、その寸法に特に制限はないが、例えば、高記録密度化が可能であるため媒体および基板を小型化することも可能である。例えば、公称直径２．５インチは勿論、更に小径（例えば１インチ、１．８インチ）、または３インチ、３．５インチ等の寸法のものとすることができる。
【００６７】
［記録再生装置用ガラススペーサ］
本発明の一態様は、モル％表示にて、ＳｉＯ２含有量が５５〜６８％、Ｂ２Ｏ３含有量が０〜５％、Ａｌ２Ｏ３含有量が１〜１４％、ＭｇＯ含有量が８〜２３％、ＣａＯ含有量が１〜１０％、Ｌｉ２Ｏ含有量が５〜１８％、Ｌｉ２Ｏ、Ｎａ２ＯおよびＫ２Ｏの合計含有量が５〜１８％、ＺｒＯ２、ＴｉＯ２、ＢａＯ、ＳｒＯおよび希土類酸化物の合計含有量が０〜５％、Ｌｉ２ＯとＭｇＯとの合計含有量が２０〜３２％、アルカリ金属酸化物とアルカリ土類金属酸化物との合計含有量に対するＬｉ２ＯとＭｇＯとの合計含有量のモル比｛（Ｌｉ２Ｏ＋ＭｇＯ）／（アルカリ金属酸化物＋アルカリ土類金属酸化物）｝が０．６０〜０．９５、アルカリ金属酸化物の合計含有量に対するＳｉＯ２含有量のモル比（ＳｉＯ２／アルカリ金属酸化物）が３〜１３であり、ヤング率が８６ＧＰａ以上かつ比重が２．７５以下の非晶質ガラスを含む記録再生装置用ガラススペーサに関する。
【００６８】
情報記録媒体は、記録再生装置において、情報を記録および／または再生するために用いることができる。例えば、磁気記録媒体は、磁気記録再生装置において、情報を磁気的に記録および／または再生するために用いることができる。通常、記録再生装置は、情報記録媒体をスピンドルモータのスピンドルに固定するため、および／または、複数の情報記録媒体の間の距離を保つために、スペーサを備えている。近年、かかるスペーサとして、ガラススペーサを用いることが提案されている。このガラススペーサにも、情報記録媒体基板用のガラスについて先に詳述した理由と類似の理由から、剛性が高く、比重が低く、かつ化学的耐久性に優れることが望まれる。これに対し、上記ガラスは、先に詳述した通り、高剛性および低比重を有し、かつ優れた化学的耐久性を有することができるため、記録再生装置用ガラススペーサとして好適である。
【００６９】
記録再生装置用のスペーサはリング状の部材であって、ガラススペーサの構成、製造方法等の詳細は公知である。また、ガラススペーサの製造方法については、情報記録媒体基板用ガラスの製造方法および情報記録媒体基板の製造方法に関する上記記載も参照できる。また、本発明の一態様にかかる記録再生装置用ガラススペーサのガラス組成、ガラス特性等のその他の詳細については、本発明の一態様にかかる情報記録媒体基板用ガラス、情報記録媒体基板および情報記録媒体に関する上記記載を参照できる。
なお、記録再生装置用ガラススペーサは、上記ガラスからなることもでき、または上記ガラスの表面に導電性膜等の膜を一層以上設けた構成であることもできる。例えば、情報記録媒体の回転時に生じる静電気を除去するために、ガラススペーサの表面に、メッキ法、浸漬法、蒸着法、スパッタリング法等によりＮｉＰ合金等の導電性膜を形成することができる。また、ガラススペーサは、研磨加工により表面平滑性を高くすることができ（例えば、平均表面粗さが１μｍ以下）、これにより情報記録媒体とスペーサとの密着度を強めて位置ずれの発生を抑制することができる。
【００７０】
［記録再生装置］
本発明の一態様は、
本発明の一態様にかかる情報記録媒体；および
本発明の一態様にかかるガラススペーサ、
の少なくとも一方を含む記録再生装置、
に関する。
【００７１】
記録再生装置は、少なくとも１つの情報記録媒体と、少なくとも１つのスペーサを含み、更に、通常、情報記録媒体を回転駆動させるためのスピンドルモータと、情報磁気記録媒体に対して情報の記録および／または再生を行うための少なくとも１つの記録再生ヘッドを含む。
上記の本発明の一態様にかかる記録再生装置は、少なくとも１つの情報記録媒体として本発明の一態様にかかる情報記録媒体を含むことができ、本発明の一態様にかかる情報記録媒体を複数含むこともできる。上記の本発明の一態様にかかる記録再生装置は、少なくとも１つのスペーサとして本発明の一態様にかかるガラススペーサを含むことができ、本発明の一態様にかかるガラススペーサを複数含むこともできる。情報記録媒体とスペーサの物性が類似していることは、情報記録媒体とスペーサとの物性の相違に起因して生じる現象の発生を抑制する観点から好ましい。例えば、情報記録媒体の熱膨張係数とスペーサの熱膨張係数との差が小さいことは、両者の熱膨張係数の差に起因して生じ得る現象、例えば、情報記録媒体の歪み、情報記録媒体の位置ずれによる回転時の安定性の低下等、の発生を抑制する観点から好ましい。この観点から、本発明の一態様にかかる記録再生装置は、少なくとも１つの情報記録媒体として、また複数の情報記録媒体が含まれる場合にはより多くの情報記録媒体として、本発明の一態様にかかる情報記録媒体を含み、かつ、少なくとも１つのスペーサとして、また複数のスペーサが含まれる場合にはより多くのスペーサとして、本発明の一態様にかかるガラススペーサを含むことが好ましい。また、例えば、本発明の一態様にかかる記録再生装置は、情報記録媒体に含まれる情報記録媒体基板を構成するガラスと、ガラススペーサを構成するガラスとが、同一のガラス組成を有するものであることができる。
【００７２】
本発明の一態様にかかる記録再生装置は、本発明の一態様にかかる情報記録媒体および本発明の一態様にかかるガラススペーサの少なくとも一方を含むものであればよく、その他の点については記録再生装置に関する公知技術を適用することができる。一態様では、磁気ヘッドとして、磁化反転をアシスト（磁気信号の書き込みを補助）するためのエネルギー源（例えばレーザー光源等の熱源、マイクロ波等）と、記録素子部と、再生素子部とを有するエネルギーアシスト磁気記録ヘッドを用いることができる。このような、エネルギーアシスト磁気記録ヘッドを含むエネルギーアシスト記録方式の磁気記録再生装置は、高記録密度かつ高い信頼性を有する磁気記録再生装置として有用である。また、レーザー光源等を有する熱アシスト磁気記録ヘッドを備えた熱アシスト記録方式等のエネルギーアシスト記録方式の磁気記録再生装置に用いられる情報記録媒体（磁気記録媒体）の製造時には、磁気異方性エネルギーが高い磁性材料を含む磁気記録層を情報記録媒体基板上に形成することが行われる場合がある。このような磁気記録層を形成するためには、通常、高温で成膜が行われるか、または成膜後に高温で熱処理が行われる。このような高温での処理に耐え得る高い耐熱性を有し得る情報記録媒体基板として、本発明の一態様にかかる情報記録媒体基板は好ましい。ただし、本発明の一態様にかかる記録再生装置は、エネルギーアシスト方式の磁気記録再生装置に限定されるものではない。
【実施例】
【００７３】
以下に、本発明を実施例により更に詳細に説明する。ただし、本発明は実施例に示す態様に限定されるものではない。【００７４】
［ガラスＮｏ．１〜Ｎｏ．４８］
表１（表１−１〜表１−３）に示す組成のガラスが得られるように、酸化物、炭酸塩、硝酸塩、水酸化物等の原料を秤量し、混合して調合原料とした。この調合原料を熔融槽に投入して１４００〜１６００℃の範囲で加熱、熔解して得られた熔融ガラスを、清澄槽において１４００〜１５５０℃で６時間保持した後、温度を低下（降温）させて１２００〜１４００℃の範囲に１時間保持してから熔融ガラスを成形して、下記評価のためのガラス（非晶質の酸化物ガラス）を得た。【００７５】
［評価方法］
（１）ガラス転移温度（Ｔｇ）、平均線膨張係数（α）
各ガラスのガラス転移温度Ｔｇおよび１００〜３００℃における平均線膨張係数αを、熱機械分析装置（ＴＭＡ；Ｔｈｅｒｍｏｍｅｃｈａｎｉｃａｌ  Ａｎａｌｙｓｉｓ）を用いて測定した。【００７６】
（２）ヤング率
各ガラスのヤング率を超音波法にて測定した。【００７７】
（３）比重
各ガラスの比重をアルキメデス法にて測定した。【００７８】
（４）比弾性率
上記（２）で得られたヤング率および（３）で得られた比重から、比弾性率を算出した。【００７９】
（５）耐水性Ｄｗ
各ガラスの粉末法耐水性（Ｄｗ）の測定は、日本光学硝子工業会規格に定める粉末法による化学的耐久性（耐水性）の測定方法に基づき、以下の方法によって評価した。
比重に相当する質量の粉末ガラス（粒度４２５〜６００μｍ）を白金かごに入れ、それを純水（ｐＨ＝６．５〜７．５）８０ｍｌが入った石英ガラス製丸底フラスコ内に浸漬し、沸騰水浴中で６０分間処理し、その減量率（％）を求めた。【００８０】
（６）耐酸性Ｄａ
各ガラスの粉末法耐酸性（Ｄａ）は、粉末法耐水性Ｄｗの測定方法に準じて、以下の方法によって評価した。
比重に相当する質量の粉末ガラス（粒度４２５〜６００μｍ）を白金かごに入れ、それを０．０１ｍｏｌ／Ｌ硝酸水溶液８０ｍｌが入った石英ガラス製丸底フラスコ内に浸漬し、沸騰水浴中で６０分間処理し、その減量率（％）を求めた。【００８１】
（７）ガラス安定性
各ガラス１００ｇを白金製の坩堝に入れて、炉内温度を１２５０℃または１２００℃に設定した加熱炉内に各坩堝を投入し、炉内温度を維持したまま１６時間放置（保持テスト）した。１６時間経過後、加熱炉内から坩堝を取り出し、坩堝内のガラスを耐火物上に移して室温まで冷却し、各ガラスの結晶の有無を光学顕微鏡で観察し、以下の基準で評価した。
Ａ：光学顕微鏡で拡大観察（倍率４０〜１００倍）して結晶が確認されない。
Ｂ：光学顕微鏡で拡大観察（倍率４０〜１００倍）して結晶が確認されるが、目視観察で結晶が確認されない。
Ｃ：目視観察で結晶が確認される。【００８２】
（８）液相温度
各ガラスについて、白金製の坩堝にガラス試料（１００ｇ）を入れて、炉内温度を所定温度に設定した加熱炉内に各坩堝を投入し、炉内温度を維持したまま１６時間放置した。１６時間経過後、加熱炉内から坩堝を取り出し、坩堝内のガラスを耐火物上に移して室温まで冷却し、各ガラスの結晶の有無を光学顕微鏡により観察した。光学顕微鏡で拡大観察（倍率４０〜１００倍）して結晶が認められない最低温度を液相温度とした。
液相温度は、耐失透性の指標であり、１２５０℃以下であることが好ましく、１２２０℃以下であることがより好ましく、１２００℃以下であることが更に好ましい。【００８３】
以上の結果を表１（表１−１〜表１−３）に示す。【００８４】
【表１−１】
2018225725.tif 000002
【００８５】
【表１−２】
2018225725.tif 000003
【００８６】
【表１−３】
2018225725.tif 000004
【００８７】
表１に示す結果から、表１に示す情報記録媒体基板用ガラスは、いずれも高い剛性を有し、低比重であり、かつ化学的耐久性に優れることが確認された。【００８８】
一方、特許文献１（特開平１１−３０２０３１号公報）の表１中の実施例２、６、８、９の組成を有するガラスを、上記のＮｏ．１〜Ｎｏ．４８のガラスの作製と同様の方法で作製を試みたが、失透してしまいガラスを得ることができなかった。【００８９】
［情報記録媒体基板の作製］
（１）基板ブランクの作製
次に、下記方法ＡまたはＢにより、円盤状の基板ブランクを作製した。
（方法Ａ）
表１に示す各ガラスについて、清澄、均質化した上述の実施例の熔融ガラスを流出パイプから一定流量で流出するとともにプレス成形用の下型で受け、下型上に所定量の熔融ガラス塊が得られるよう流出した熔融ガラスを切断刃で切断した。そして熔融ガラス塊を載せた下型をパイプ下方から直ちに搬出し、下型と対向する上型および胴型を用いて、直径６６ｍｍ、厚さ１．２ｍｍの薄肉円盤状にプレス成形した。プレス成形品を変形しない温度にまで冷却した後、型から取り出してアニールし、基板ブランクを得た。なお、上述の成形では複数の下型を用いて流出する熔融ガラスを次々に円盤状の基板ブランクに成形した。
（方法Ｂ）
表１に示す各ガラスについて、清澄、均質化した上述の実施例の熔融ガラスを円筒状の貫通孔が設けられた耐熱性鋳型の貫通孔に上部から連続的に鋳込み、円柱状に成形して貫通孔の下側から取り出した。取り出したガラスをアニールした後、マルチワイヤーソーを用いて円柱軸に垂直な方向に一定間隔でガラスをスライス加工し、円盤状の基板ブランクを作製した。
なお、ここでは上述の方法Ａ、Ｂを採用したが、円盤状の基板ブランクの製造方法としては、下記方法Ｃ、Ｄも好適である。
（方法Ｃ）
熔融ガラスをフロートバス上に流し出し、シート状のガラスに成形（フロート法による成形）し、次いでアニールした後にシートガラスから円盤状のガラスをくり貫いて基板ブランクを得ることもできる。
（方法Ｄ）
熔融ガラスをオーバーフローダウンドロー法（フュージョン法）によりシート状のガラスに成形、アニールし、次いでシートガラスから円盤状のガラスをくり貫いて基板ブランクを得ることもできる。【００９０】
（２）ガラス基板の作製
上述の各方法で得られた基板ブランクの中心に貫通孔をあけて、外周、内周の研削加工を行い、円盤の主表面をラッピング、ポリッシング（鏡面研磨加工）して直径６５ｍｍ、厚さ０．８ｍｍの磁気ディスク用ガラス基板に仕上げた。得られたガラス基板は、１．７質量％の珪弗酸（Ｈ2ＳｉＦ）水溶液、次いで、１質量％の水酸化カリウム水溶液を用いて洗浄し、次いで純水ですすいだ後に乾燥させた。表１に示す各ガラスから作製した基板の表面を拡大観察したところ、表面粗れは認められず、平滑な表面であった。【００９１】
［情報記録媒体（磁気ディスク）の作製］
以下の方法により、表１に示す各ガラスから得られたガラス基板の主表面上に、付着層、下地層、磁気記録層、保護層、潤滑層をこの順に形成し、磁気ディスクを得た。【００９２】
まず、真空引きを行った成膜装置を用いて、ＤＣマグネトロンスパッタリング法にて、Ａｒ雰囲気中で、付着層、下地層および磁気記録層を順次成膜した。【００９３】
このとき、付着層は、厚さ２０ｎｍのアモルファスＣｒＴｉ層となるように、ＣｒＴｉターゲットを用いて成膜した。続いて枚葉・静止対向型成膜装置を用いて、Ａｒ雰囲気中で、ＤＣマグネトロンスパッタリング法にて下地層としてＣｒＲｕからなる１０ｎｍ厚の層を形成した。また、磁気記録層は、酸化クロムを含有するＣｏＣｒＰｔからなる硬磁性体のターゲットを用いて成膜温度４００℃にて成膜した。【００９４】
続いて、エチレンを材料ガスとしたＣＶＤ法により水素化カーボンからなる保護層を３ｎｍ形成した。この後、ＰＦＰＥ（パーフロロポリエーテル）を用いてなる潤滑層をディップコート法により形成した。潤滑層の膜厚は１ｎｍであった。
以上の製造工程により、磁気ディスクを得た。得られた磁気ディスクを、ＤＦＨ機構を備えたハードディスクドライブ（フライングハイト：８ｎｍ）に搭載し、磁気ディスクの主表面上の記録用領域に、１平方インチあたり２０ギガビットの記録密度で磁気信号を記録したところ、磁気ヘッドと磁気ディスク表面が衝突する現象（ヘッドクラッシュ）は確認されなかった。【００９５】
本発明の一態様によれば、高密度記録化に最適な情報記録媒体を提供することができる。【００９６】
最後に、前述の各態様を総括する。【００９７】
一態様によれば、モル％表示にて、ＳｉＯ２含有量が５５〜６８％、Ｂ２Ｏ３含有量が０〜５％、Ａｌ２Ｏ３含有量が１〜１４％、ＭｇＯ含有量が８〜２３％、ＣａＯ含有量が１〜１０％、Ｌｉ２Ｏ含有量が５〜１８％、Ｌｉ２Ｏ、Ｎａ２ＯおよびＫ２Ｏの合計含有量が５〜１８％、ＺｒＯ２、ＴｉＯ２、ＢａＯ、ＳｒＯおよび希土類酸化物の合計含有量が０〜５％、Ｌｉ２ＯとＭｇＯとの合計含有量が２０〜３２％、アルカリ金属酸化物とアルカリ土類金属酸化物との合計含有量に対するＬｉ２ＯとＭｇＯとの合計含有量のモル比｛（Ｌｉ２Ｏ＋ＭｇＯ）／（アルカリ金属酸化物＋アルカリ土類金属酸化物）｝が０．６０〜０．９５、アルカリ金属酸化物の合計含有量に対するＳｉＯ２含有量のモル比（ＳｉＯ２／アルカリ金属酸化物）が３〜１３であり、ヤング率が８６ＧＰａ以上かつ比重が２．７５以下の非晶質ガラスである情報記録媒体基板用ガラスが提供される。【００９８】
上記ガラスは、高い剛性を有し、比重が低く、かつ優れた化学的耐久性を示すことができる。【００９９】
一態様では、上記ガラスのＡｌ２Ｏ３とＺｒＯ２との合計含有量に対するＳｉＯ２とＣａＯとの合計含有量のモル比｛（ＳｉＯ２＋ＣａＯ）／（Ａｌ２Ｏ３＋ＺｒＯ２）｝は、５．０〜２５．０の範囲であることができる。【０１００】
一態様では、上記ガラスのＭｇＯとＣａＯとの合計含有量は、１５〜３５％の範囲であることができる。【０１０１】
一態様では、上記ガラスのＣａＯ含有量に対するＭｇＯ含有量のモル比（ＭｇＯ／ＣａＯ）は、１．０〜２０．０の範囲であることができる。【０１０２】
一態様では、上記ガラスのアルカリ土類金属酸化物の合計含有量に対するＭｇＯ含有量のモル比（ＭｇＯ／アルカリ土類金属酸化物）は、０．５以上であることができる。【０１０３】
一態様では、上記ガラスのＬｉ２ＯおよびＮａ２Ｏとの合計含有量に対するＡｌ２Ｏ３含有量のモル比｛Ａｌ２Ｏ３／（Ｌｉ２Ｏ＋Ｎａ２Ｏ）｝は、０．２５〜１．２５の範囲であることができる。【０１０４】
一態様では、上記ガラスのＴｉＯ２含有量は、０〜５％の範囲であることができる。【０１０５】
一態様では、上記ガラスのＺｒＯ２含有量は、０〜３モル％の範囲であることができる。【０１０６】
一態様では、上記ガラスのＳｉＯ２含有量は、５８〜６５モル％の範囲であることができる。【０１０７】
一態様では、上記ガラスの比弾性率は、３３ＭＮｍ／ｋｇ以上であることができる。【０１０８】
一態様によれば、上記情報記録媒体からなる情報記録媒体基板が提供される。【０１０９】
一態様によれば、上記情報記録媒体基板上に情報記録層を有する情報記録媒体が提供される。【０１１０】
一態様によれば、モル％表示にて、ＳｉＯ２含有量が５５〜６８％、Ｂ２Ｏ３含有量が０〜５％、Ａｌ２Ｏ３含有量が１〜１４％、ＭｇＯ含有量が８〜２３％、ＣａＯ含有量が１〜１０％、Ｌｉ２Ｏ含有量が５〜１８％、Ｌｉ２Ｏ、Ｎａ２ＯおよびＫ２Ｏの合計含有量が５〜１８％、ＺｒＯ２、ＴｉＯ２、ＢａＯ、ＳｒＯおよび希土類酸化物の合計含有量が０〜５％、Ｌｉ２ＯとＭｇＯとの合計含有量が２０〜３２％、アルカリ金属酸化物とアルカリ土類金属酸化物との合計含有量に対するＬｉ２ＯとＭｇＯとの合計含有量のモル比｛（Ｌｉ２Ｏ＋ＭｇＯ）／（アルカリ金属酸化物＋アルカリ土類金属酸化物）｝が０．６０〜０．９５、アルカリ金属酸化物の合計含有量に対するＳｉＯ２含有量のモル比（ＳｉＯ２／アルカリ金属酸化物）が３〜１３であり、ヤング率が８６ＧＰａ以上かつ比重が２．７５以下の非晶質ガラスを含む記録再生装置用ガラススペーサが提供される。【０１１１】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
例えば、上記に例示されたガラス組成に対し、明細書に記載の組成調整を行うことにより、本発明の一態様にかかる情報記録媒体基板用ガラスを作製することができる。
また、明細書に例示または好ましい範囲として記載した事項の２つ以上を任意に組み合わせることは、もちろん可能である。
【国際調査報告】
2018225725.tif 000005
2018225725.tif 000006
2018225725.tif 000007
2018225725.tif 000008